(57)【要約】【課題】  汚れ除去性に優れた床材を提供する。【課題手段】  本発明の床材１は、床材本体２と、前記床材本体２の上に設けられた表層３と、を有し、前記表層３が、塩化ビニル樹脂及びアルコキシシランのモノマー又はオリゴマーを含む形成材料を前記床材本体２の表面に積層することにより形成されている。【選択図】  図２
2015010426.tif 000002
【特許請求の範囲】
【請求項１】
床材本体と、前記床材本体の上に設けられた表層と、を有し、
前記表層が、塩化ビニル樹脂及び下記式（Ｉ）又は（ＩＩ）で表される化合物を含む形成材料を前記床材本体の表面に積層することにより形成されている、床材。
【化１】
2015010426.tif 000012
【化２】
2015010426.tif 000013
式（Ｉ）及び（ＩＩ）において、Ｒ１及びＲ２は、それぞれ独立して、水素原子又は置換若しくは無置換の炭素数１〜６のアルキル基であり、Ｒ３乃至Ｒ６は、それぞれ独立して、水素原子又は置換若しくは無置換の炭素数１〜１８のアルキル基であり、ｎは、０〜１００の整数であり、ｍは、０〜１００の整数であり、ｎ＋ｍは、１〜２００の整数である。
【請求項２】
前記Ｒ３乃至Ｒ６が、それぞれ独立して、置換若しくは無置換の炭素数１〜６のアルキル基である、請求項１に記載の床材。
【請求項３】
前記Ｒ３乃至Ｒ６が、それぞれ独立して、メチル基、エチル基、ブチル基又はプロピル基である、請求項１または２に記載の床材。
【請求項４】
前記式（Ｉ）又は（ＩＩ）で表される化合物が、前記塩化ビニル樹脂１００質量部に対し、１質量部〜１０質量部含まれている、請求項１乃至３のいずれか一項に記載の床材。
【請求項５】
前記表層の形成材料が、可塑剤を含み、前記塩化ビニル樹脂１００質量部に対し、前記式（Ｉ）又は（ＩＩ）で表される化合物が、２質量部〜１０質量部含まれ、前記可塑剤が、３５質量部〜５０質量部含まれている、請求項１乃至３のいずれか一項に記載の床材。
【請求項６】
前記表層の上に設けられた表面保護層をさらに有し、前記表面保護層が、硬化性モノマー及びオリゴマーの少なくともいずれか一方が重合した硬化性樹脂を含む、請求項１乃至５のいずれか一項に記載の床材。
【発明の詳細な説明】
【技術分野】
【０００１】
本発明は、汚れ除去性に優れた床材に関する。
【背景技術】
【０００２】
従来、各種の床材が広く用いられている。床材は、足裏や靴裏によって踏みつけられて汚れが付着する。
特許文献１には、中心線平均粗さ（Ｒａ）が０．５μｍ以下、表面光沢度（６０°）が３０％以上であるカレンダー成形法によるコンポジションビニル床タイルが開示されている。この文献によれば、かかるコンポジションビニル床タイルは、塗料やワックスの使用量を低減でき、且つ、床材表面の汚れを容易に除去できると記載されている。
しかしながら、床材に付着した汚れは、床材の形成材料に化学的に結合することによって取れ難くなっており、特許文献１のように表面の中心線平均粗さ（Ｒａ）などを特定の範囲にしても、十分に汚れを除去できない。
それ故、優れた汚れを除去できる性質（汚れ除去性）を有する床材が求められる。
【先行技術文献】
【特許文献】
【０００３】
【特許文献１】特開２００５−００２６９２号公報
【発明の概要】
【発明が解決しようとする課題】
【０００４】
本発明の目的は、汚れ除去性に優れた床材を提供することである。
【課題を解決するための手段】
【０００５】
本発明の床材は、床材本体と、前記床材本体の上に設けられた表層と、を有し、前記表層が、塩化ビニル樹脂及び下記式（Ｉ）又は（ＩＩ）で表される化合物を含む形成材料を前記床材本体の表面に積層することにより形成されている。
【０００６】
【化１】
2015010426.tif 000003
【０００７】
【化２】
2015010426.tif 000004
【０００８】
式（Ｉ）及び（ＩＩ）において、Ｒ１及びＲ２は、それぞれ独立して、水素原子又は置換若しくは無置換の炭素数１〜６のアルキル基であり、Ｒ３乃至Ｒ６は、それぞれ独立して、水素原子又は置換若しくは無置換の炭素数１〜１８のアルキル基であり、ｎは、０〜１００の整数であり、ｍは、０〜１００の整数であり、ｎ＋ｍは、１〜２００の整数である。
【０００９】
本発明の好ましい床材は、前記Ｒ３乃至Ｒ６が、それぞれ独立して、置換若しくは無置換の炭素数１〜６のアルキル基である。
本発明の好ましい床材は、前記Ｒ３乃至Ｒ６が、それぞれ独立して、メチル基、エチル基、ブチル基又はプロピル基である。
本発明の好ましい床材は、前記式（Ｉ）又は式（ＩＩ）で表される化合物が、前記塩化ビニル樹脂１００質量部に対し、１質量部〜１０質量部含まれている。
本発明の好ましい床材は、前記表層の形成材料が、可塑剤を含み、前記塩化ビニル樹脂１００質量部に対し、前記式（Ｉ）又は式（ＩＩ）で表される化合物が、２質量部〜１０質量部含まれ、前記可塑剤が、３５質量部〜５０質量部含まれている。
本発明の好ましい床材は、前記表層の上に設けられた表面保護層をさらに有し、前記表面保護層が、硬化性モノマー及びオリゴマーの少なくともいずれか一方が重合した硬化性樹脂を含む。
【発明の効果】
【００１０】
本発明の床材においては、表層に付着した汚れを容易に除去できる。従って、本発明によれば、汚れ除去性に優れた床材を提供できる。
【図面の簡単な説明】
【００１１】
【図１】本発明の第１実施形態に係る床材の平面図。
【図２】床材を図１のＩＩ−ＩＩ線で切断した拡大断面図。
【図３】第２実施形態に係る床材の拡大断面図（図１のＩＩ−ＩＩ線と同様な箇所で切断）。
【図４】第３実施形態に係る床材の拡大断面図（図１のＩＩ−ＩＩ線と同様な箇所で切断）。
【図５】第５実施形態に係る床材の拡大断面図（図１のＩＩ−ＩＩ線と同様な箇所で切断）。
【図６】実施例１と比較例１の各試験用表層の保管期間とＺ値の変化を示すグラフ図。
【図７】実施例２乃至４及び比較例２乃至４の各試験用表層のＺ値を示すグラフ図。
【図８】実施例２乃至４及び比較例２乃至４で用いた各表層形成材料の粘度を示すグラフ図。
【発明を実施するための形態】
【００１２】
以下、本発明について、適宜図面を参照しつつ説明する。
本明細書において、ある層又は部材の「表面」は、床材を敷設する床面から遠い側の面を指し、「裏面」は、その反対側の面（床材を敷設する床面に近い側）の面を指す。
本明細書において、「ＡＡＡ〜ＢＢＢ」という記載は、「ＡＡＡ以上ＢＢＢ以下」を意味する。
また、各図における、ある層及び部材の厚み及び大きさなどの寸法は、実際のものとは異なっていることに留意されたい。
【００１３】
［床材の基本的構成］
図１は、第１実施形態の床材の平面図である。図２は、第１実施形態の床材の断面図であり、図３は、第２実施形態の床材の断面図であり、図４は、第３実施形態の床材の断面図であり、図５は、第４実施形態の床材の断面図である。なお、第２乃至第４実施形態の床材の平面図は、図１と同様なので省略している。
図１乃至図３における床材１は、床材本体２と、前記床材本体２の上に設けられた表層３と、を有し、前記表層３の上に表面保護層４が設けられる。
図４及び図５における床材１は、床材本体２と、前記床材本体２の上に設けられた表層３と、からなる。
【００１４】
図１に示すように、床材１は、平面視長尺帯状に形成されている。長尺帯状は、一方向の長さが他方向（他方向は一方向に対して直交する方向）の長さに比して十分に長い長方形状であり、例えば、一方向の長さが他方向の長さの２倍以上、好ましくは４倍以上である。長尺帯状の床材１は、通常、ロールに巻かれて保管及び運搬に供され、施工現場において、所望の形状に裁断して使用される。もっとも、本発明の床材１は、長尺帯状に限られず、平面視正方形状などの枚葉状に形成されていてもよい（図示せず）。
【００１５】
（床材本体２）
床材本体２は、床材１の強度及び重量を構成する主たる部分である。
本発明では、床材本体２は、主として合成樹脂から形成されている。もっとも、床材本体２は、合成樹脂以外を用いて形成することもできる。
前記床材本体２は、例えば、樹脂層５と、形状安定化層６と、を有する。
図２及び図４に示す床材本体２は、裏面側から表面側に順に、発泡樹脂層５１と、形状安定化層６と、中間樹脂層５２と、化粧層７と、を有する。第１実施形態では、樹脂層５は、発泡樹脂層５１と中間樹脂層５２からなる。第１実施形態の床材本体２は、樹脂層５の裏面にエンボス加工による複数の凹部１ａが形成されている。複数の凹部１ａによって床材１の裏面の表面積が増すので、接着剤を用いて床材１を敷設した際の床面に対する接着性を向上させることができる。もっとも、このような凹部１ａは形成されていなくてもよい。
図３及び図５に示す床材本体２は、裏面側から表面側に順に、基材層８と、下方樹脂層５３と、形状安定化層６と、上方樹脂層５４と、化粧層７と、を有する。第２実施形態では、樹脂層５は、下方樹脂層５３と上方樹脂層５４からなる。
【００１６】
樹脂層５（発泡樹脂層５１、中間樹脂層５２、下方樹脂層５３及び上方樹脂層５４）の合成樹脂成分としては、特に限定されず、従来公知のものを用いることができ、一般的には、熱可塑性樹脂が用いられる。
前記熱可塑性樹脂としては、塩化ビニル樹脂；オレフィン樹脂；エチレン−酢酸ビニル共重合体などの酢酸ビニル樹脂；エチレン−メタクリレート樹脂などのアクリル樹脂；アミド樹脂；エステル樹脂；オレフィン系エラストマー、スチレン系エラストマーなどの各種エラストマーなどの各種エラストマー；ゴムなどが挙げられる。これらは、１種単独で、又は２種以上を併用できる。優れた可撓性を有し、さらに、表層３と強固に密着することから、塩化ビニル樹脂を主成分とする樹脂層５が好ましい。塩化ビニル樹脂を主成分とする樹脂層５を有する床材１は、柔軟性に優れているので、歩行感が良好であり、さらに、湾曲させながら床面（床材１を敷設する施工面）に施工できる。また、塩化ビニル樹脂は、安価である上、これを用いると、床材１の製造も簡易となる。なお、前記塩化ビニルは、ペーストタイプでもよいし、サスペンションタイプでもよい。
前記樹脂層５には、通常、上記樹脂以外に各種添加剤が含まれる。添加剤としては、従来公知のものを使用でき、例えば、充填剤、可塑剤、難燃剤、安定剤、酸化防止剤、滑剤、着色剤、発泡剤、防黴剤などが挙げられる。
【００１７】
前記樹脂層５は、非発泡でもよいし、或いは、発泡されていてもよい。第１及び第２実施形態においては、中間樹脂層５２、下方樹脂層５３及び上方樹脂層５４が非発泡である。もっとも、中間樹脂層５２、下方樹脂層５３及び上方樹脂層５４から選ばれる少なくとも１つが発泡されていてもよい。
発泡樹脂層５１の発泡倍率は特に限定されないが、好ましくは１．２倍〜２０倍であり、より好ましくは１．５倍〜４倍である。発泡倍率が余りに低いと、床材１に実質的にクッション性を付与できず、一方、発泡倍率が余りに高いと、床材１が柔らかくなりすぎる。
前記樹脂層５の厚みは、特に限定されないが、例えば、０．２ｍｍ〜３ｍｍであり、好ましくは１ｍｍ〜２．５ｍｍである。
【００１８】
前記形状安定化層６は、経時的な収縮や膨張による、床材１の寸法変化を抑制するための層である。形状安定化層６は、必要に応じて設けられる。形状安定化層６を設ける場合、各図に示すように、形状安定化層６は、樹脂層５の厚み方向中間部に設けられていてもよいし、特に図示しないが、樹脂層５の表面に設けられていてもよい。
前記形状安定化層６としては、不織布又は織布などを用いることができる。不織布及び織布を構成する繊維の材質は特に限定されず、例えば、ポリエステル、ポリオレフィンなどの合成樹脂繊維；ガラス、カーボンなどの無機繊維；天然繊維などが挙げられる。床材１の寸法安定性を高めることができ、有機繊維に比べて極めて寸法変動が少ない上、樹脂との馴染みも良いことから、形状安定化層６として、ガラス繊維不織布を用いることが好ましい。
前記形状安定化層６の厚みは、特に限定されないが、好ましくは０．１ｍｍ〜０．５ｍｍであり、より好ましくは０．２ｍｍ〜０．４ｍｍであり、さらに好ましくは０．２５ｍｍ〜０．３５ｍｍである。形状安定化層６の厚みが小さすぎると、床材１の寸法安定性が十分に向上せず、一方、形状安定化層６の厚みが大きすぎると、床材１の使用感が低下するおそれがある。
【００１９】
前記基材層８は、床材本体２（床材１）の最も裏面に位置する層であって、床材１の反りを防止する作用を有する。従って、床材１を敷設した際には、基材層８の裏面が床面に接する。もっとも、基材層８は、必要に応じて設けられるので、例えば、図２に示すように、基材層８が設けられていない場合には、樹脂層５の裏面が床面に接する。
前記基材層８としては、不織布（フェルトを含む）、織布及び紙などが挙げられ、好ましくは不織布又は織布であり、より好ましくは不織布である。不織布又は織布を用いることにより、樹脂層５の合成樹脂成分が基材層８に含浸し、床材１の反りを効果的に防止できる。
前記不織布としては、スパンボンド不織布、サーマルボンド不織布、ケミカルボンド不織布、ニードルパンチ不織布、スパンレース不織布などが挙げられる。これらは、１種単独で又は２種以上を併用できる。中でも、スパンボンド不織布を用いることが好ましい。不織布及び織布を構成する繊維の材質は特に限定されず、例えば、ポリエステル、ポリオレフィンなどの合成樹脂繊維；ガラス、カーボンなどの無機繊維；天然繊維などが挙げられる。
前記基材層８の厚みは、特に限定されないが、例えば、０．１ｍｍ〜０．５ｍｍであり、好ましくは０．２ｍｍ〜０．４ｍｍである。前記不織布の目付けは特に限定されないが、好ましくは３０ｇ／ｍ２〜５０ｇ／ｍ２である。基材層８の厚みが小さすぎる又は目付けが小さすぎると、床材１の反りを十分に防止できないおそれがあり、一方、基材層８の厚みが大きすぎる又は目付けが大きすぎると、基材層８に樹脂層５の樹脂成分が十分に含浸しないおそれがある。
【００２０】
前記化粧層７は、床材１にデザインを付与する層である。化粧層７は、必要に応じて設けられる。
前記化粧層７は、デザイン印刷の転写層又はデザイン印刷層から構成されていてもよいし、熱可塑性樹脂層から構成されていてもよい。前記転写層は、デザイン印刷の施された転写シートを樹脂層５の表面に転写することによって形成される。前記デザイン印刷層は、樹脂層５の表面に、直接にデザイン印刷を施す又はデザイン印刷シートを積層することによって形成できる。前記熱可塑性樹脂層としては、上記樹脂層５の欄で例示したようなものが挙げられ、樹脂層５と表層３とに強固に密着することから、塩化ビニル樹脂を主成分とする樹脂が好ましい。その熱可塑性樹脂層には、着色剤が混合されていてもよい。前記熱可塑性樹脂層には、着色剤と着色剤の色彩以外の色を呈する樹脂チップとが混合されていてもよい。
前記化粧層７の厚みは特に限定されないが、例えば、０．０１ｍｍ〜１ｍｍであり、好ましくは０．０１ｍｍ〜０．８ｍｍである。
【００２１】
（表層）
表層３は、床材に付着した汚れを容易に除去できるようにするために設けられた層である。すなわち、表層３は、床材１に汚れ除去性を付与する。表層３は、透明又は不透明でもよいが、表層３の裏面側に設けられた化粧層７のデザインを視認できるようにするため（化粧層７が設けられていない場合には、床材本体２の着色を視認できるようにするため）、透明であることが好ましい。
表層３は、塩化ビニル樹脂とアルコキシシランのモノマー又はオリゴマーとを少なくとも含む形成材料を前記床材本体２の表面に積層することにより形成されている。以下、前記表層の形成材料を、表層形成材料という。アルコキシシランのモノマー又はオリゴマーは、モノマー及びオリゴマーの少なくとも一方を含むという意味である。また、表層３の樹脂成分は、塩化ビニル樹脂のみに限られず、他の熱可塑性樹脂が混合されていてもよい。
【００２２】
前記塩化ビニル樹脂としては、乳化重合法、懸濁重合法、溶液重合法、塊状重合法などで製造されたものを用いることができる。加工し易く且つ取り扱い易いことから、乳化重合法、又は、懸濁重合法で得られる塩化ビニル樹脂が好ましい。これらの塩化ビニル樹脂は、１種を単独で又は２種以上を併用してもよい。
前記乳化重合法で得られる塩化ビニル樹脂は、多数の微粒子集合体からなる基本粒子径数μｍ以下（好ましくは１〜３μｍ）の微細粉末の表面に界面活性剤がコーティングされたものであり、可塑剤などを配合することによってペースト状になるものである。前記乳化重合法による塩化ビニル樹脂は、その平均重合度が１０００〜２０００程度のものが好ましく用いられる。
前記懸濁重合法で得られる塩化ビニル樹脂は、好ましくは２０〜１００μｍの微細粉末であり、カレンダー成形法にてシート加工されて使用されるものである。カレンダー成形法に適したロールタック性を付与できる点から、前記懸濁重合法による塩化ビニル樹脂は、その平均重合度が７００〜１５００程度のものが好ましく、更に７００〜１０００程度のものがより好ましい。
前記各塩化ビニル樹脂は、Ｋ値６０〜９５程度のものが好ましく、Ｋ値６５〜８０程度のものがより好ましい。
【００２３】
前記アルコキシシランは、分子中にアルコキシ基を有するシラン化合物である。アルコキシシランのオリゴマーは、モノマーの重合体であり、その重合度は、例えば、１〜２００であり、好ましくは２〜１００であり、より好ましくは２〜５０である。
本発明で用いられるアルコキシシランのモノマー又はオリゴマーは、下記式（Ｉ）又は（ＩＩ）で表される化合物である。
【００２４】
【化３】
2015010426.tif 000005
【００２５】
【化４】
2015010426.tif 000006
【００２６】
式（Ｉ）及び（ＩＩ）において、Ｒ１及びＲ２は、それぞれ独立して、水素原子又は置換若しくは無置換の炭素数１〜６のアルキル基であり、Ｒ３乃至Ｒ６は、それぞれ独立して、水素原子又は置換若しくは無置換の炭素数１〜１８のアルキル基であり、ｎは、０〜１００の整数であり、ｍは、０〜１００の整数であり、ｎ＋ｍは、１〜２００の整数である。前記「置換若しくは無置換の」とは、「置換基を有する又は置換基を有さない」という意味である。
前記Ｒ１及びＲ２の炭素数１〜６のアルキル基は、直鎖状でもよいし、分枝状でもよい。好ましくは、前記炭素数１〜６のアルキル基は、直鎖状である。前記炭素数１〜６のアルキル基としては、メチル基、エチル基、プロピル基、イソプロピル基、ブチル基、ペンチル基などが挙げられる。前記Ｒ１及びＲ２は、それぞれ独立して、置換若しくは無置換の炭素数１〜４のアルキル基が好ましく、置換若しくは無置換の炭素数１又は２のアルキル基がより好ましい。前記Ｒ１及びＲ２の炭素数１〜６のアルキル基が置換基を有する場合、その置換基としては、例えば、水酸基、シアノ基、ニトロ基、アミノ基、ハロゲノ基、スルホン酸基、カルボキシル基、リン酸基及びこれらの塩基などが挙げられる。これらの置換基は、１種又は２種以上置換されていてもよい。特に、前記Ｒ１及びＲ２は、それぞれ独立して、無置換の炭素数１〜６のアルキル基が好ましく、無置換の炭素数１〜４のアルキル基がより好ましく、無置換の炭素数１又は２のアルキル基が特に好ましい。前記Ｒ１及びＲ２は、同一でもよいし、互いに異なっていてもよいが、同一であることが好ましい。
【００２７】
前記Ｒ３乃至Ｒ６の炭素数１〜１８のアルキル基は、直鎖状でもよいし、分枝状でもよい。好ましくは、前記炭素数１〜１８のアルキル基は、直鎖状である。前記Ｒ３乃至Ｒ６は、それぞれ独立して、置換若しくは無置換の炭素数１〜１２のアルキル基が好ましく、置換若しくは無置換の炭素数１〜６のアルキル基がより好ましく、置換若しくは無置換の炭素数１〜４のアルキル基が特に好ましい。前記Ｒ３乃至Ｒ６の炭素数１〜１８のアルキル基が置換基を有する場合、その置換基としては、例えば、水酸基、シアノ基、ニトロ基、アミノ基、ハロゲノ基、スルホン酸基、カルボキシル基、リン酸基及びこれらの塩基などが挙げられる。これらの置換基は、１種又は２種以上置換されていてもよい。特に、前記Ｒ３乃至Ｒ６は、それぞれ独立して、無置換の炭素数１〜１８のアルキル基が好ましく、無置換の炭素数１〜１２のアルキル基がより好ましく、無置換の炭素数１〜６のアルキル基が特に好ましく、無置換の炭素数１〜４のアルキル基が最も好ましい。前記無置換の炭素数１〜４のアルキル基としては、メチル基、エチル基、プロピル基、ブチル基が挙げられ、特に、メチル基、エチル基、ブチル基又はプロピル基が好ましい。前記Ｒ３乃至Ｒ６は、同一でもよいし、互いに異なっていてもよいが、同一であることが好ましい。
【００２８】
式（Ｉ）及び（ＩＩ）のｎ＋ｍは、１以上の整数である。前記ｎ又はｍの何れか一方が１で且つ何れか他方が零であるときは、式（Ｉ）又は式（ＩＩ）で表される化合物は、モノマーである。式（Ｉ）又は式（ＩＩ）のｎ＋ｍは、１〜２００の整数であり、好ましくは２〜１００の整数であり、より好ましくは２〜５０の整数である。
【００２９】
前記表層形成材料は、前記式（Ｉ）又は（ＩＩ）で表される化合物と塩化ビニル樹脂を含み、必要に応じて、縮合反応促進触媒、可塑剤及び他の添加剤を含む。前記式（Ｉ）又は（ＩＩ）で表される化合物は、モノマー及びオリゴマーの少なくとも一方を含んでいればよく、モノマー及びオリゴマーの双方を含んでいてもよい。また、前記式（Ｉ）又は（ＩＩ）で表される化合物は、１種単独で又は２種以上含んでいてもよい。
前記縮合反応促進触媒としては、例えば、塩酸、硫酸、硝酸、リン酸などの無機酸；スルホン酸、有機リン酸などの有機酸；イソシアネート基又はイソシアヌレート基を含む化合物；チタネート、ジルコネートなどの有機金属化合物；などが挙げられる。縮合反応促進触媒は、１単独で又は２種以上を併用できる。
【００３０】
前記可塑剤としては、フタル酸ジオクチル（ＤＯＰ）、ジブチルフタレート、ジヘキシルフタレート、ジイソノニルフタレート、リン酸エステル系、塩素化パラフィン、トリメリット酸エステルなどの可塑剤が挙げられる。可塑剤は、１単独で又は２種以上を併用できる。
前記他の添加剤としては、例えば、加工助剤、防滑剤、充填剤、難燃剤、安定剤、酸化防止剤、着色剤、防黴剤などが挙げられる。
【００３１】
前記式（Ｉ）又は（ＩＩ）で表される化合物の配合量は、特に限定されないが、余りに小さいと、十分な汚れ除去性を奏さないおそれがあり、余りに大きいと、表層形成材料の粘度が低くなりすぎて加工性が低下するおそれがある。このような観点から、前記式（Ｉ）又は（ＩＩ）で表される化合物は、塩化ビニル樹脂１００質量部に対して、例えば、１質量部〜１０質量部配合され、好ましくは１．５質量部〜１０質量部配合され、より好ましくは２質量部〜１０質量部配合され、特に好ましくは２質量部〜８質量部配合される。
前記可塑剤の配合量は、特に限定されないが、余りに小さいと、表層形成材料の粘度が高くなりすぎてそれを塗布することが困難となり、余りに大きいと、汚れ除去性が低下するおそれがある。このような観点から、前記可塑剤は、塩化ビニル樹脂１００質量部に対して、例えば、３０質量部〜５０質量部配合され、好ましくは３５質量部〜５０質量部配合され、より好ましくは３５質量部〜４５質量部配合される。
また、表層形成材料に他の熱可塑性樹脂を配合する場合、その熱可塑性樹脂は、塩化ビニル樹脂１００質量部に対して、例えば、０．１質量部〜５０質量部配合され、好ましくは、１質量部〜３０質量部配合される。
【００３２】
前記表層形成材料に含まれるアルコキシシランのモノマー又はオリゴマーは、加水分解により、側鎖のアルコキシシリル基（Ｓｉ−ＯＲ）の一部又は全部がシラノール基（Ｓｉ−ＯＨ）となり、さらに、縮合して高分子化してポリシロキサンとなる。具体的には、式（Ｉ）又は式（ＩＩ）の化合物は、モノマー（ｎ＋ｍ＝１）又はオリゴマー（ｎ＋ｍ＝２〜５０）であり、これらのアルコキシ基が部分的に加水分解し縮合することにより、シロキサン結合（Ｓｉ−Ｏ−Ｓｉ結合）を有する重合体であるポリシロキサンを生じる。従って、表層形成材料を積層して得られる表層３は、ポリシロキサンの固化物を含む。なお、前記縮合反応促進触媒は、式（Ｉ）又は式（ＩＩ）の化合物の加水分解を促進させるために混合されているが、かかる触媒が混合されていなくても、アルコキシシランのモノマー又はオリゴマーは、加水分解及び縮合を生じ得る。
【００３３】
前記表層３の厚みは、特に限定されないが、例えば、０．１ｍｍ〜１ｍｍであり、好ましくは０．１ｍｍ〜０．７ｍｍであり、より好ましくは０．２ｍｍ〜０．５ｍｍである。
【００３４】
（表面保護層）
表面保護層４は、床材１の最も表面側に位置する層であって、床材１の表面を保護する層である。表面保護層４は必要に応じて設けられる。
表面保護層４は、透明又は不透明でもよいが、表層３の裏面側に設けられた化粧層７のデザインを視認できるようにするため、透明であることが好ましい。
【００３５】
前記表面保護層４は、硬化性モノマー及びオリゴマーの少なくともいずれか一方が重合した硬化性樹脂を含み、必要に応じて、その他の成分を含んで形成されている。
前記硬化性樹脂としては、例えば、熱により硬化する樹脂、電離放射線により硬化する樹脂、非電離放射線により硬化する樹脂などが挙げられる。加工性の良さ及び表層３に熱損傷を与え難いなどの点から、電離放射線硬化性樹脂を用いることが好ましく、さらに、汎用的であることから、紫外線硬化性樹脂を用いることがより好ましい。
【００３６】
熱により硬化する硬化性モノマー又はオリゴマーとしては、アクリル、ポリカーボネート、ポリスチレンなどのモノマー又はオリゴマーが挙げられる。
電離放射線により硬化する硬化性モノマー又はオリゴマーとしては、通常、紫外線又は電子線で硬化する硬化性モノマー又はオリゴマーが挙げられる。以下、電離放射線により硬化する硬化性モノマー又はオリゴマーを、電離放射線硬化性モノマー又はオリゴマーと記す。
前記電離放射線硬化性モノマー又はオリゴマーとしては、分子中に（メタ）アクリレート基、（メタ）アクリロイルオキシ基等の重合性不飽和結合基又はエポキシ基等を有するモノマー又はオリゴマーが挙げられる。
【００３７】
前記電離放射線硬化性モノマーの具体例としては、α−メチルスチレン等のスチレン系モノマー、（メタ）アクリル酸メチル、（メタ）アクリル酸−２−エチルヘキシル、ジペンタエリスリトールヘキサ（メタ）アクリレート、ジペンタエリスリトールペンタ（メタ）アクリレート、ウレタン（メタ）アクリレート、分子中に２個以上のチオール基を有するポリオール化合物などが挙げられる。前記電離放射線硬化性オリゴマーの具体例としては、ウレタン（メタ）アクリレート、ポリエステル（メタ）アクリレート、エポキシ（メタ）アクリレート等のアクリレート、不飽和ポリエステル、エポキシなどが挙げられる。これらの硬化性モノマー又はオリゴマーは、１種単独で又は２種以上を併用できる。
これらの中では、電離放射線硬化性モノマー又はオリゴマーとして、分子中に（メタ）アクリレート基を有するモノマー又はオリゴマーを用いることが好ましく、さらに、ウレタン（メタ）アクリレートを用いることがより好ましい。
前記硬化性モノマー又はオリゴマーの分子量は、特に限定されないが、例えば、２００〜１００００の範囲内などが挙げられる。
【００３８】
電離放射線硬化性モノマー又はオリゴマーには、通常、光重合開始剤が添加される。前記光重合開始剤としては、例えば、２，２−ジメトキシ−２−フェニルアセトフェノン、アセトフェノン、ベンゾフェノン、キサントン、３−メチルアセトフェノン、４−クロロベンゾフェノン、４，４’−ジメトキシベンゾフェノン、ベンゾインプロピルエーテル、ベンジルジメチルケタール、Ｎ，Ｎ，Ｎ’，Ｎ’−テトラメチル−４，４’−ジアミノベンゾフェノン、１−（４−イソプロピルフェニル）−２−ヒドロキシ−２−メチルプロパン−１−オン、その他のチオキサント系化合物などが挙げられる。
【００３９】
また、前記表面保護層４のその他の成分としては、溶剤、レベリング剤、微粒子、充填剤、分散剤、可塑剤、紫外線吸収剤、界面活性剤、酸化防止剤、チクソトロピー化剤、防黴剤などが挙げられる。
表面保護層４は、前記硬化性モノマー及びオリゴマーの少なくとも何れか一方が重合して高分子化した硬化性樹脂を含む比較的硬質の層である。
前記表面保護層４の厚みは、特に限定されないが、例えば、１μｍ〜１００μｍであり、好ましくは５μｍ〜７０μｍであり、より好ましくは１０μｍ〜５０μｍである。
【００４０】
上記床材１は、ポリシロキサンを含む表層３を有するので、汚れ除去性に優れている。
具体的には、上述のように、アルコキシシランのモノマー又はオリゴマーが加水分解し縮合することにより、表層３は、ポリシロキサンの固化物を含む。このポリシロキサンは、主鎖にシロキサン結合を有し且つ側鎖にシラノール基を有するので、表層３は、ガラス質と親水性を有し、その表層３の表面に付着した汚れを簡単に除去できる。また、前述のように、ポリシロキサンは、側鎖にシラノール基を有し、反応性が高いことから、表面保護層４に結合するので、表面保護層４が表層３から剥がれ難くなる。このため、表面保護層４で保護された表層３が、脱落し難くなり、汚れ除去性を長期間維持できる床材１を提供できる。
また、表層３に表面保護層４が設けられた床材１にあっては、仮に、摩耗などによって表面保護層４が部分的又は全体に欠落しても、表層３が存在するので、床材１は、施工後、長期間にわたって優れた汚れ除去性を発揮できる。
また、表層３は、アルコキシシランを含有していても柔軟性が損なわれないので、表面保護層４が表層３の上に形成されている場合でも、床材１の柔軟性を維持できる。
【００４１】
［本発明の床材の製造方法］
本発明の床材１は、例えば、次の工程を経て製造することができる。
（床材本体の形成工程）
床材本体２の形成工程は、床材本体２を形成する工程である。
床材本体２の形成は、従来公知の方法で行うことができる。
簡単に説明すると、例えば、図２に示す床材本体２を形成する場合、発泡剤含有塩化ビニルペーストなどの発泡樹脂材料を、展開用フィルムなどの展開面に塗布し、その上に、ガラスシートなどの形状安定化層６を載せ、その上に、塩化ビニルペーストを塗布して、発泡樹脂層５１と形状安定化層６と中間樹脂層５２の積層体を形成し、その積層体を１４０℃〜１５０℃でプリゲル化する。化粧層７を設ける場合には、前記中間樹脂層５２に転写シートからデザインを転写する。このようにしてゲル化前の床材本体２を得ることができる。
【００４２】
前記塩化ビニルペーストは、塩化ビニル樹脂及び可塑剤などの添加剤からなる。塩化ビニルペーストは、その粘度が１５００ｍＰａ・ｓ〜１００００ｍＰａ・ｓであるものが好ましい。かかる粘度の塩化ビニルペーストは、良好に塗布できる上、形状安定化層６の繊維間に含浸し易い。
本明細書において、粘度は、２０℃で、リオン株式会社製の粘度計（商品名「ビスコテスタ」）を用いて測定できる。
【００４３】
（表層の形成工程）
表層３の形成工程は、前記ゲル化前の床材本体２の表面に表層３を形成する工程である。
例えば、表層形成材料を前記床材本体２の表面に積層して膜を形成する。
表層形成材料は、前記表層の欄で述べたような、塩化ビニル樹脂、前記式（Ｉ）又は（ＩＩ）で表されるアルコキシシランのモノマー又はオリゴマー、縮合反応促進触媒、可塑剤、他の添加剤などからなる。
表層形成材料は、その粘度を１０００ｍＰａ・ｓ〜８０００ｍＰａ・ｓに調整することが好ましく、２０００ｍＰａ・ｓ〜６０００ｍＰａ・ｓに調整することがより好ましい。かかる粘度の表層形成材料は、良好に塗布できる。表層形成材料の粘度は、塩化ビニル樹脂の選択及び可塑剤の配合量の調整によって行うことができるが、アルコキシシランのモノマー又はオリゴマーは粘度を下げる効果があるので、可塑剤の配合量と共に、アルコキシシランのモノマー又はオリゴマーの配合量を調整することにより、粘度を調整することもできる。
【００４４】
（床材本体のゲル化工程）
床材本体２のゲル化工程は、ゲル化前の床材本体２及び表層形成材料をゲル化させる工程である。
前記表層形成材料を塗布した後のゲル化前の床材本体２を、加熱する。加熱温度は、好ましくは１６０℃〜２００℃である。加熱時間は、好ましくは２分〜１０分である。加熱により、塩化ビニル樹脂がゲル化し、床材本体２と表層３の積層体を得ることができる。
【００４５】
（表面保護層の形成工程）
表面保護層４の形成工程は、前記表層３の表面上に表面保護層４を形成する工程である。
例えば、表面保護層形成材料を前記表層３の表面に塗布して未硬化の塗膜を形成する。
表面保護層形成材料は、前記表面保護層の欄で述べたような、硬化性モノマー又はオリゴマー及びその他の成分からなる。
【００４６】
前記表面保護層形成材料として、硬化性樹脂を含む市販の硬化性樹脂塗料を用いてもよい。
前記市販の塗料は、硬化性モノマー及びオリゴマーの少なくとも何れか一方と光重合開始剤とを含み、さらに、溶剤、レベリング剤、微粒子、充填剤、分散剤、可塑剤、紫外線吸収剤、界面活性剤、酸化防止剤、チクソトロピー化剤及び防黴剤などから選ばれる少なくとも１種の添加剤が含まれている。かかる市販の塗料は、そのまま又は必要に応じて粘度調製をした上で、表層３に塗布することにより、前記未硬化の塗膜を形成できる。
前記市販の塗料としては、代表的には、紫外線硬化性の樹脂組成物が挙げられ、具体的には、例えば、オーレックス（中国塗料（株）製）、アデカオプトマー（旭電化工業（株）製）、コーエイハード（広栄化学工業（株）製）、セイカビーム（大日精化工業（株）製）、ＥＢＥＣＲＹＬ（ダイセル・サイテック（株）製）、ユニディック（ＤＩＣ（株）製）、サンラッド（三洋化成工業（株）製）などが挙げられる。
【００４７】
前記表面保護層形成材料の未硬化の塗膜に対して、重合開始手段を施すことにより、硬化性モノマー及びオリゴマーが重合して高分子化する。かかる重合により、未硬化の塗膜が硬化して、表面保護層４が形成される。
前記重合開始手段は、硬化性モノマー又はオリゴマーの種類に応じて適宜選択できる。硬化性モノマーなどが熱硬化性である場合には、重合開始手段は、加熱であり、硬化性モノマーなどが電離放射線硬化性である場合には、重合開始手段は、電離放射線の照射であり、硬化性モノマーなどが非電離放射線硬化性である場合には、重合開始手段は、非電離放射線の照射である。
ここで、前記「電離放射線」とは、広く一般に定義される波長の紫外線、Ｘ線、γ線、荷電粒子線、中性子線等の電離放射線を意味し、前記「非電離放射線」とは、広く一般に定義される電波、マイクロ波、赤外線、可視光、近紫外線等の非電離放射線を意味する。そして、「電離放射線硬化樹脂」は、電離放射線を照射されることにより硬化する特徴を有する樹脂であり、「非電離放射線硬化樹脂」は、非電離放射線を照射されることにより硬化する特徴を有する樹脂である。前記電離放射線硬化樹脂としては、例えば、エポキシアクリレート、ウレタンアクリレート、アクリル酸変性アルキッド、アクリル変性ポリエステルなどが挙げられる。前記非電離放射線硬化樹脂としては、例えばアクリル樹脂、シリコン樹脂、アルキッド樹脂、フッ素樹脂、ブチラール樹脂などが挙げられる。
前記電離放射線硬化型樹脂を硬化させるために用いる電離放射線を照射する装置としては、電離放射線硬化型樹脂中の分子を硬化反応させ得るエネルギーを有する電磁波又は荷電粒子が用いられる。通常、紫外線又は電子線を用いればよいが、可視光線、Ｘ線、イオン線などを用いてもよい。紫外線源としては、例えば、低圧水銀ランプ、中圧水銀ランプ、高圧水銀ランプ、超高圧水銀ランプ、ハロゲンランプ、カーボンアーク灯、メタルハライドランプ、キセノンランプ、ブラックライト、窒素レーザー、電子線加速装置、放射性元素の線源などが挙げられる。電離放射線の照射量は、硬化性モノマーなどに応じて適宜設定されるが、例えば、紫外線波長３６５ｎｍでの積算光量で、５０〜５，０００ｍＪ／ｃｍ２程度が挙げられる。
前記非電離放射線硬化型樹脂を硬化させるために用いる非電離放射線を照射する装置としては、紫外線照射装置の他にも赤外線照射装置や可視光線照射装置を挙げることができる。中でも、光学特性や適用の容易性、生産性等の観点から、紫外線硬化樹脂に紫外線を照射する紫外線照射装置を用いるのが好ましい。
以上のようにして、表面保護層４、表層３及び床材本体２を有する床材１を得ることができる。なお、表面保護層４を形成せずに、表層３及び床材本体２を有する床材１としてもよい。
【実施例】
【００４８】
以下、実施例及び比較例を示し、本発明を更に詳述する。但し、本発明は、下記実施例に限定されるものではない。
【００４９】
［使用材料］
（使用材料）
（１）塩化ビニル樹脂：Ｋ値９４の第１塩化ビニル樹脂（（株）カネカ製の商品名「ＰＳＨ９８５」）とＫ値６８の第２塩化ビニル樹脂（（株）カネカ製の商品名「ＰＢＭＢ５Ｇ」）の混合物。第１塩化ビニル：第２塩化ビニル（質量比）＝６０：４０。
（２）シラン化合物（ａ）：異なる重合度のＳｉ（ＯＥｔ）４オリゴマー混合物。ＥＶＯＮＩＫ社製の商品名「ダイナシラン４０」。
（３）シラン化合物（ｂ）：Ｓｉ（ＯＥｔ）４。ＥＶＯＮＩＫ社製の商品名「ダイナシランＡ」。
（４）シラン化合物（ｃ）：異なる重合度のＳｉ（ＯＭｔ）４オリゴマー混合物。三菱化学（株）製の商品名「ＭＳ５６Ｓ」。
（５）シラン化合物（ｄ）：Ｃ１６Ｈ３３Ｓｉ（ＯＭｔ）３。ＥＶＯＮＩＫ社製の商品名「ダイナシラン９１１６」。
（６）シラン化合物（ｅ）：Ｃ８Ｈ１７Ｓｉ（ＯＥｔ）３。ＥＶＯＮＩＫ社製の商品名「ダイナシランＯＣＴＥＯ」。
（７）可塑剤：フタル酸ジオクチル。（株）ジェイプラス製。
（８）加工助剤：安定剤。（株）アデカ製の商品名「ＡＣ３２３」。
【００５０】
［汚れ除去性試験］
下記実施例１乃至６及び比較例１乃至６で作製した各試験用表層について、東京工業大学汚れ試験方法に準じて、その表面に汚れを付着させ、その後、その汚れを布拭きした後の試験用表層の表面の汚れ具合を評価した。具体的な試験方法は、下記の通りである。
各試験用表層を縦×横＝１５ｃｍ×１５ｃｍの矩形状に裁断してサンプルを作製した。このサンプルの表層の表面の一部分を露出させ、一部分を保護フィルムで覆った（すなわち、表層の表面の一部分に、汚れが付着しないブランクを形成した）。サンプルの表層の表面とは反対側の面を、回転式試験機（安田精機（株）製、商品名：東工大式汚れ試験機）の正六角柱状の中空容器（六角柱の６つの側面の大きさがそれぞれ、縦（軸方向）×横（周方向）＝１６．０ｃｍ×１６．３ｃｍ）の側面内壁に両面テープを用いて貼り付けた。この中空容器内に、１５０ｇの炭化ケイ素（Ｎｏ．８０）、２ｇの粉末パステル及び１１０ｇの鉄球１０個（直径３ｃｍ）を入れ、この容器を時計回り及び半時計回りに計３分間回転（回転速度：２０回転／分）させた。
【００５１】
回転停止後、サンプルを容器から取り出し、保護フィルムで覆われていない表層の表面を乾燥した布で拭きとり、汚れを除去した。布拭き後の表面と保護フィルムを外した表面（ブランクの表面）との色差を、色差計（日本電色工業（株）製の商品名「ＺＥ−２０００」。測定径３０ｍｍφ。０°−ｄ方式によるダブルビーム方式）を用いて測定した。下記式に従い、色差からＹ値を求め、Ｙ値からＺ値を求めた。
式（１）：色差ΔＥ＝｛（Ｌ−Ｌ１）２−（ａ−ａ１）２−（ｂ−ｂ１）２｝１／２
式（２）：Ｙ値＝０．６５３１×ΔＥ−０．４３３３
式（３）：Ｚ値＝０．２５８１×Ｙ値＋１．４４９３
ただし、Ｌは、ブランクの表面の明度を、Ｌ１は、布拭き後の表面の明度を、ａは、ブランクの表面の緑色から赤色を、ａ１は、布拭き後の表面の緑色から赤色を、ｂは、ブランクの表面の青色から黄色を、ｂ１は、布拭き後の表面の青色から黄色を示す。
前記Ｚ値は、東京工業大学小野英治氏の論文（昭和５５年９月の日本建築学会退会学術講演梗概集の第３３７頁及び第３３８頁「建築物床仕上材料の汚れおよびその評価方法に関する研究（２）」）で規定されている。
【００５２】
Ｚ値に基づく評価は、表１の通りである。Ｚ値が、４以下の場合、汚れ除去性が良好と言える。
【００５３】
【表１】
2015010426.tif 000007
【００５４】
［実施例１］
上記塩化ビニル樹脂を１００質量部、シラン化合物（ａ）を３質量部、可塑剤を４０質量部、及び、加工助剤を４質量部、十分に混合して、表層形成材料を調製した。
この表層形成材料を、展開シート（東リ（株）製の厚み２００μｍの柔軟な塩化ビニル製シート）の上に、アプリケータ法により厚み３５０μｍで塗布した後、２００℃のオーブンで３分間加熱してゲル化させた。その後、自然冷却することにより、厚み３５０μｍの試験用表層を形成した。
なお、実施例では、表層の表面に付着した汚れの除去を確認することが目的であるため、表層の表面には、表面保護層を形成しなかった。また、前記目的下では、表層の下方に図２乃至図５に示すような床材本体を設ける必要はないので、実施例においては、床材本体の代用として、前記展開シートを用いた。
【００５５】
実施例１の試験用表層を作製した直後に、それから汚れ除去性試験に従ってサンプルを切り出し、汚れ除去試験を行ってＺ値を求めた。
さらに、残った試験用表層を、温度２３℃、湿度５０％の恒温室に入れ、作製から１週間放置した後、それからサンプルを切り出し、同様に、汚れ除去性試験に従ってＺ値を求めた。さらに、残った試験用表層を同様に恒温室に入れ、同様に、作製から２週間後、作製から４週間後の各Ｚ値を求めた。その結果を、図６に示す。
ただし、図６に示すＺ値は、式（３）から求められた計算値を、０．５刻みに変換したものである（以下、同様）。例えば、計算値が、３を越え３．５以下の場合には、３とし、計算値が、３．５を越え４以下の場合には、４とした。
【００５６】
［比較例１］
上記シラン化合物（ａ）を配合しなかったこと以外は、実施例１と同様にして、厚み３５０μｍの試験用表層を形成した。
比較例１の試験用表層についても、実施例１と同様に、作製直後、作製から１週間後、２週間後及び４週間後の各Ｚ値を求めた。その結果を図６に示す。
【００５７】
図６の結果から明らかなように、実施例１は、時間が経つにつれて、汚れ除去性が向上していることが判る。これは、表層中に含まれるポリシロキサンのアルコキシシリル基が空気中の水分と加水分解して反応が進んだ結果、表層中にガラス質が形成されたこと及び表層の親水性が向上したことが要因と推察される。
【００５８】
［実施例２］
実施例２（実施例２−１乃至２−５）は、可塑剤を３５質量部配合し、シラン化合物（ａ）の配合量を変えたグループである。
具体的には、表２に示すような配合量で、各材料を配合して表層形成材料を調製したこと以外は、実施例１と同様にして、厚み３５０μｍの試験用表層を形成した。
実施例２の試験用表層を作製した直後に、汚れ除去性試験に従ってＺ値を求めた。その結果を表２に示す。
【００５９】
［比較例２］
上記シラン化合物（ａ）を配合しなかったこと以外は、実施例２と同様にして、厚み３５０μｍの試験用表層を形成し、同様に、作製直後に、汚れ除去性試験に従ってＺ値を求めた。その結果を表２に示す。
【００６０】
【表２】
2015010426.tif 000008
【００６１】
［実施例３］
実施例３（実施例３−１乃至３−５）は、可塑剤を４０質量部配合し、シラン化合物（ａ）の配合量を変えたグループである。
具体的には、表３に示すような配合量で、各材料を配合して表層形成材料を調製したこと以外は、実施例１と同様にして、厚み３５０μｍの試験用表層を形成した。
実施例３の試験用表層を作製した直後に、汚れ除去性試験に従ってＺ値を求めた。その結果を表３に示す。
【００６２】
［比較例３］
上記シラン化合物（ａ）を配合しなかったこと以外は、実施例３と同様にして、厚み３５０μｍの試験用表層を形成し、同様に、作製直後に、汚れ除去性試験に従ってＺ値を求めた。その結果を表３に示す。
【００６３】
【表３】
2015010426.tif 000009
【００６４】
［実施例４］
実施例４（実施例４−１乃至４−５）は、可塑剤を４５質量部配合し、シラン化合物（ａ）の配合量を変えたグループである。
具体的には、表４に示すような配合量で、各材料を配合して表層形成材料を調製したこと以外は、実施例１と同様にして、厚み３５０μｍの試験用表層を形成した。
実施例４の試験用表層を作製した直後に、汚れ除去性試験に従ってＺ値を求めた。その結果を表４に示す。
【００６５】
［比較例４］
上記シラン化合物（ａ）を配合しなかったこと以外は、実施例４と同様にして、厚み３５０μｍの試験用表層を形成し、同様に、作製直後に、汚れ除去性試験に従ってＺ値を求めた。その結果を表４に示す。
【００６６】
【表４】
2015010426.tif 000010
【００６７】
実施例２乃至４及び比較例２乃至４の結果を、図７に纏めてグラフ化している。これらの結果から、可塑剤の量を多くすると、汚れ除去性が低下するが（比較例２乃至４参照）、実施例２乃至４のようにシラン化合物を配合することにより、汚れ除去性が向上することが判る。特に、シラン化合物を１．５質量部以上、好ましくは２質量部以上配合することにより、Ｚ値が４以下の表層が得られることが判る。可塑剤の配合量を少なくすることにより、可塑剤に起因する汚れ付着の量を低減でき、一方で、ポリシロキサンによる優れた汚れ除去性により、汚れが付着し難く且つ付いた汚れを除去し易い床材を得ることができる。
【００６８】
さらに、実施例２乃至４及び比較例２乃至４の各表層形成材料を調製した際、その粘度を測定した。その結果を、図８に示す。
粘度は、２０℃で、粘度計（リオン(株)製の商品名「ビスコテスタ」）を用いて測定した。
図８の通り、シラン化合物の配合量が増加するに従って粘度の低い表層形成材料を得ることができることが判る。従って、シラン化合物を比較的多く配合することにより、可塑剤の配合量を少なくしつつ、塗布可能な表層形成材料を調製できる。
【００６９】
［実施例５］
上記シラン化合物（ａ）に代えて、シラン化合物（ｂ）を用いたこと以外は、実施例１と同様にして、厚み３５０μｍの試験用表層を形成し、同様に、作製直後に、汚れ除去性試験に従ってＺ値を求めた。その結果を表５に示す。
【００７０】
［実施例６］
上記シラン化合物（ａ）に代えて、シラン化合物（ｃ）を用いたこと以外は、実施例１と同様にして、厚み３５０μｍの試験用表層を形成し、同様に、作製直後に、汚れ除去性試験に従ってＺ値を求めた。その結果を表５に示す。
【００７１】
［比較例５］
上記シラン化合物（ａ）に代えて、シラン化合物（ｄ）を用いたこと以外は、実施例１と同様にして、厚み３５０μｍの試験用表層を形成し、同様に、作製直後に、汚れ除去性試験に従ってＺ値を求めた。その結果を表５に示す。
【００７２】
［比較例６］
上記シラン化合物（ａ）に代えて、シラン化合物（ｅ）を用いたこと以外は、実施例１と同様にして、厚み３５０μｍの試験用表層を形成し、同様に、作製直後に、汚れ除去性試験に従ってＺ値を求めた。その結果を表５に示す。
【００７３】
【表５】
2015010426.tif 000011
【符号の説明】
【００７４】
１  床材
２  床材本体
３  表層
４  表面保護層
【図１】
2015010426.tif 000014
【図２】
2015010426.tif 000015
【図３】
2015010426.tif 000016
【図４】
2015010426.tif 000017
【図５】
2015010426.tif 000018
【図６】
2015010426.tif 000019
【図７】
2015010426.tif 000020
【図８】
2015010426.tif 000021